ЛИТЕЙНАЯ ФОРМА ДЛЯ ИЗГОТОВЛЕНИЯ МОНОКРИСТАЛЛИЧЕСКОЙ ЛОПАТКИ ПУТЕМ ЛИТЬЯ, УСТАНОВКА И СПОСОБ ИЗГОТОВЛЕНИЯ, ИСПОЛЬЗУЮЩИЕ ЛИТЕЙНУЮ ФОРМУ

1. Форма из керамического материала для использования при отливке лопатки газотурбинного двигателя из расплавленного металла, причем лопатка содержит хвостовик, внутреннюю платформу, перо и внешнюю платформу, причем литейная форма содержит:
- полость, имеющую форму лопатки; и
- вспомогательный канал зернения, содержащий первый отдел и второй отдел, продолжающий первый отдел, причем первый отдел открывается одним концом в первый участок полости, образующий хвостовик лопатки, а другим концом во второй участок полости, образующий выступ внутренней платформы, причем второй отдел открывается одним концом во второй участок полости, а другим концом в третий участок полости, образующий выступ внешней платформы лопатки;
при этом первый отдел вспомогательного канала зернения продолжается от стенки первого участка полости в направлении, которое образует угол от 54° до 62° с указанной стенкой;
при этом второй отдел вспомогательного канала зернения продолжается от второго участка полости в направлении, образующем угол от 110° до 115°, со вторым участком; и
при этом второй отдел вспомогательного канала зернения продолжается от третьего участка полости в направлении, образующем угол от 110° до 115° с третьим участком.
2. Литейная форма по п. 1, в которой второй отдел вспомогательного канала зернения содержит по меньшей мере один участок, имеющий круглое сечение диаметром D, причем указанный участок расположен на расстоянии L от полости, при этом отношение R=L/D между расстоянием L и диаметром D, лежит в диапазоне от 16,4 до 18,9 вдоль указанного участка.
3. Литейная форма по п. 1, в которой второй отдел вспомогательного канала зернения содержит питатель на каждом его конце.
4. Литейная форма по п. 1, в которой лопатка представляет собой лопатку турбины для авиационного газотурбинного двигателя.
5. Установка для изготовления лопатки, отлитой из расплавленного металла, причем установка содержит:
- литейную форму по п. 1; и
- средство получения монокристаллической структуры, связанное с литейной формой.
6. Установка по п. 5, в которой средство получения монокристаллической структуры содержит затравочный монокристалл или канал-селектор зернения.
7. Способ изготовления монокристаллической лопатки газотурбинного двигателя, причем способ включает в себя этапы, на которых:
- заполняют литейную форму установки по п. 5 расплавленным металлом; и
- направленно отверждают металл, находящийся в литейной форме, для получения отлитой лопатки.